(57)【要約】【課題】 従来の導電性ポリアミドモノフィラメントよりもさらに耐摩耗性および帯電防止性が優れた導電性複合ポリアミドモノフィラメントおよびそれを使用した工業用織物を提供する。【解決手段】ポリアミドを芯成分とし、ポリアミド９５〜５５重量％と高導電性カーボンブラックを５〜４５重量％との混合物１００重量部に対し、アイオノマー樹脂０．０５〜５重量部を含有させた組成物を鞘成分とする芯鞘複合構造からなる導電性複合ポリアミドモノフィラメントおよびこれを用いた工業用織物。【選択図】なし【特許請求の範囲】
【請求項１】
ポリアミドを芯成分とし、ポリアミド９５〜５５重量％と高導電性カーボンブラックを５〜４５重量％との混合物１００重量部に対しアイオノマー樹脂０．０５〜５重量部を含有させた組成物を鞘成分とする芯鞘複合構造からなることを特徴とする導電性複合ポリアミドモノフィラメント。
【請求項２】
前記アイオノマー樹脂が、エチレン／メタクリル酸共重合体を亜鉛イオンで架橋した樹脂であることを特徴とする請求項１記載の導電性複合ポリアミドモノフィラメント。
【請求項３】
前記ポリアミドが、ポリカプラミド、ポリヘキサメチレンアジパミド、ポリヘキサメチレンセバカミド、ポリヘキサメチレンドデカミド、ポリ（カプラミド／ヘキサメチレンアジパミド）共重合体およびポリ（カプラミド／ラウラミド）共重合体から選ばれた少なくとも１種であることを特徴とする請求項１または請求項２記載の導電性複合ポリアミドモノフィラメント。
【請求項４】
前記芯成分と鞘成分との重量比率が５０：５０〜９５：５の範囲にあることを特徴とする請求項１〜３のいずれか１項記載の導電性複合ポリアミドモノフィラメント。
【請求項５】
ＪＩＳ  Ｌ−１０９５：１９９９−９．１０．２Ｂ法に準じて測定した屈曲摩耗特性試験で、鞘成分に剥離が発生するまでの往復摩耗回数が１００回以上、かつ、モノフィラメントの抵抗値（Ω）／抵抗値測定値時の電極間距離（ｃｍ）で表される抵抗値が１０8Ω／ｃｍ未満であることを特徴とする請求項１〜４のいずれか１項記載の導電性複合ポリアミドモノフィラメント。
【請求項６】
請求項１〜５のいずれか１項に記載の導電性複合ポリアミドモノフィラメントを緯糸および／または経糸の少なくとも一部に使用してなることを特徴とする工業用織物。
【発明の詳細な説明】
【技術分野】
【０００１】
本発明は、従来の導電性複合ポリアミドモノフィラメントと比較して、耐摩耗性および帯電防止性に優れた導電性複合ポリアミドモノフィラメントおよびそれを使用した工業用織物に関するものである。
【背景技術】
【０００２】
ポリアミドモノフィラメントは、抄紙機に装着される織物である抄紙ワイヤー（紙漉き用の網）、抄紙プレスフェルト、抄紙ドライヤーカンバスなどの抄紙用織物、コンベヤベルトや脱水ベルトなどのベルト用織物、および各種ベルトプレス用フィルターなどのフィルター用織物などの各種工業用織物の構成素材などの種々の用途に使用されてきた。
【０００３】
しかしながら、ポリアミドモノフィラメントは、導電性が極めて低いため、静電気が帯電しやすいことに起因して種々の問題を有していた。例えば、ポリアミドモノフィラメントを、抄紙機に装着される織物である抄紙ドライヤーキャンバス、小麦粉などの粉体篩分けフィルター、搬送用ベルト、不織布製造時に使用される乾燥および搬送用ベルトなどの工業用織物に用いると、使用中に発生する静電気が織物に蓄積し、粉塵の製品への付着や、放電火花のよる引火・爆発などの危険性を招き、操業に支障をきたすという欠点を有していた。
【０００４】
また、これら工業用織物は、実際に使用される場合に、いずれも走行中の駆動ロールや制御ロールなどに接触して摩耗を受けることから、織物用途に使用されるモノフィラメントには、優れた耐摩耗性が要求されている。
【０００５】
さらに、近年では、抄紙機の生産性を高める目的で、抄紙機の高速化が進んでいることから、構成素材である導電性複合ポリアミドモノフィラメントにもより高度な耐摩耗性および帯電防止性などの特性が要求されるようになってきた。
【０００６】
従来から、このようなポリアミドモノフィラメントが有する問題に対処するために種々の改良手段が試みられており、例えば導電性カーボンブラック含有樹脂層を断面の外周近辺に有する導電性複合モノフィラメントを溶融紡糸、延伸後、熱可塑性合成線状重合体の融点±３５℃の温度で、０〜１０％弛緩させながら、１〜６０秒間弛緩熱処理してなる導電性モノフィラメント（例えば、特許文献１参照）や、カーボンブラック混練導電成分を断面外周部の回転対称位置に２〜１０個点在せしめ、かつその１個の重量分率がモノフィラメントに対し、４％以下である直径０．１〜３．０ｍｍの導電性ブラシ用毛材（例えば、特許文献２参照）などが提案されているが、その耐摩耗性改善効果および帯電防止効果には限界があるため、これらの導電性モノフィラメントを、抄紙機に装着される織物である抄紙ドライヤーカンバスなどの抄紙用織物、コンベヤベルトや乾燥ベルトなどのベルト用織物、および各種ベルトプレス用フィルターなどのフィルター用織物などの各種工業用織物の構成素材として適用するには未だに不十分であり、従来のものよりさらに高度な耐摩耗性および帯電防止性を有する導電性ポリアミドモノフィラメントの実現が求められていた。
【特許文献１】特開昭６１−２０１００８号公報
【特許文献２】特公平８−１９５６９号公報
【発明の開示】
【発明が解決しようとする課題】
【０００７】
本発明は、前記上述した従来技術における問題点の解決を課題として検討した結果達成されたものである。
【０００８】
したがって、本発明の目的は、従来の導電性複合ポリアミドモノフィラメントよりもさらに耐摩耗性および帯電防止性が優れた導電性複合ポリアミドモノフィラメントおよびそれを使用した工業用織物を提供することにある。
【課題を解決するための手段】
【０００９】
上記の目的を達成するために本発明によれば、ポリアミドを芯成分とし、ポリアミド９５〜５５重量％と高導電性カーボンブラックを５〜４５重量％との混合物１００重量部に対し、アイオノマー樹脂０．０５〜５重量部を含有させた組成物を鞘成分とする芯鞘複合構造からなることを特徴とする導電性複合ポリアミドモノフィラメントが提供される。
【００１０】
なお、本発明の導電性複合ポリアミドモノフィラメントにおいては、
前記アイオノマー樹脂が、エチレン／メタクリル酸共重合体を亜鉛イオンで架橋した樹脂であること、
前記ポリアミドが、ポリカプラミド、ポリヘキサメチレンアジパミド、ポリヘキサメチレンセバカミド、ポリヘキサメチレンドデカミド、ポリ（カプラミド／ヘキサメチレンアジパミド）共重合体およびポリ（カプラミド／ラウラミド）共重合体から選ばれた少なくとも１種であること、
前記導電性複合ポリアミドモノフィラメントの芯成分と鞘成分との重量比率が５０：５０〜９５：５の範囲にあること、および
ＪＩＳ  Ｌ−１０９５：１９９９−９．１０．２Ｂ法に準じて測定した屈曲摩耗特性試験で、鞘成分に剥離が発生するまでの往復摩耗回数が１００回以上、かつ、モノフィラメントの抵抗値（Ω）／抵抗値測定値時の電極間距離（ｃｍ）で表される抵抗値が１０8Ω／ｃｍ未満であること
が、いずれも好ましい条件であり、これらの条件の少なくとも一つの条件を満たすことによって一層優れた効果を取得することができる。
【００１１】
また、本発明の工業用織物は、上記の導電性複合ポリアミドモノフィラメントを緯糸および／または経糸の少なくとも一部に使用してなることを特徴とすることによって一層優れた効果を取得することができる。
【発明の効果】
【００１２】
本発明によれば、以下に説明するとおり、耐摩耗性および帯電防止性に優れた導電性複合ポリアミドモノフィラメントおよび工業用織物を得ることができる。
【発明を実施するための最良の形態】
【００１３】
以下に本発明について詳細に説明する。
【００１４】
本発明の導電性複合ポリアミドモノフィラメントは、ポリアミドを芯成分とし、ポリアミド９５〜５５重量％と高導電性カーボンブラックを５〜４５重量％との混合物１００重量部に対しアイオノマー樹脂０．０５〜５重量部を含有させた組成物を鞘成分とする芯鞘複合構造からなることを特徴とするものである。
【００１５】
上記の構成からなる本発明の導電性複合ポリアミドモノフィラメントは、後述する屈曲摩耗特性試験で測定した、鞘成分に剥離が発生するまでの往復摩耗回数が１００回以上であり、モノフィラメントの抵抗値（Ω）／抵抗値測定値時の電極間距離（ｃｍ）で表される抵抗値が１０8Ω／ｃｍ未満と、従来の導電性複合繊維に比較して極めて優れた耐摩耗性と帯電防止性を有するものである。
【００１６】
すなわち、従来の高導電性カーボンブラックを含むポリマは、５〜４５重量％の高い比率でカーボンブラックを含有しているため、使用時にカーボンブラックの粒子が脱落し、ポリマが脆くなり易く、摩耗しやすいなどの問題があったが、本発明の導電性複合ポリアミドモノフィラメントにおいては、高導電性カーボンブラックを含むポリマに対し、さらにアイオノマー樹脂０．０５〜５重量％を含有させることによって、導電性能を失うことなく、従来よりも優れた耐摩耗性を発現することが可能となるのである。
【００１７】
本発明の導電性複合ポリアミドモノフィラメントにおいて、芯成分を構成するポリアミドとは、各種ラクタム類の開環重合、各種ジアミン類と各種ジカルボン酸類との重縮合および各種アミノカルボン酸類の重縮合によって得られる各種ポリアミド類、およびこれらの重縮合と開環重合とを組み合わせた共重合ポリアミド類であり、具体的には、ポリカプラミド、ポリヘキサメチレンアジパミド、ポリヘキサメチレンセバカミド、ポリヘキサメチレンドデカミド、ナイロン４６、ナイロンＭＤＸ６、ナイロン１１、ナイロン１２、ポリ（カプラミド／ヘキサメチレンアジパミド）共重合体およびポリ（カプラミド／ラウラミド）共重合体などを挙げることができるが、これらに限定されるものではない。
【００１８】
これらのポリアミドの中でも、ポリカプラミド（以下、ナイロン６という）、ポリヘキサメチレンアジパミド（以下、ナイロン６６という）、ポリヘキサメチレンセバカミド（以下、ナイロン６１０という）、ポリヘキサメチレンドデカミド（以下、ナイロン６１２という）、ポリ（カプラミド／ヘキサメチレンアジパミド）共重合体（以下、ナイロン６／６６という）およびポリ（カプラミド／ラウラミド）共重合体（以下、ナイロン６／１２という）から選ばれた少なくとも１種が好適であり、とりわけナイロン６６が好ましく使用される。
【００１９】
また、本発明で芯成分を構成するポリアミドは、目的に応じて公知の有機・無機の各種材料を含有することができ、例えば、各種抗酸化剤、耐光剤、難燃剤、ヨウ化銅、ヨウ化カリウム、２−メルカプトベンズイミダゾールなどの老化防止剤、酸化チタン、酸化珪素、硫酸バリウム、クレイ、タルク、カーボンブラックなどの無機粒子・顔料類、フタロシアニン金属系、コバルト青などの各種顔料、ステアリン酸カルシウム、ステアリン酸アルミニウム、ステアリン酸バリウムなどのステアリン酸金属塩類、ε−カプロラクタム、エチレンビスステアリルアミド、ステアリン酸、メタ珪酸カルシウム、含水珪酸マグネシウム、アミノシラン、およびメラミンシアヌレートなどを含有することができるが、これらに限定されるものではない。
【００２０】
一方、本発明の導電性複合ポリアミドモノフィラメントにおいて鞘成分を構成するポリアミドとしては、前記芯成分と同じポリアミドであることが好ましいが、特にナイロン６であることが望ましい。
【００２１】
本発明の導電性複合ポリアミドモノフィラメントの鞘成分に含有される高導電性カーボンブラックとしては、高導電性を有するものであれば特に制限はないが、なかでもＤＢＰ給油量（９ｇ法）が３４０ｍｌ／１００ｇ以上のカーボンブラックの使用が望ましい。このようなカーボンブラックとしては、ケッチェン・ブラック・インターナショナル社製“ケッチェンブラック”（商標）ＥＣや、“ケッチェンブラック”（商標）ＥＣ６００ＪＤが知られている。その他アセチレンブラックも知られている。
【００２２】
本発明の導電性複合ポリアミドモノフィラメントにおいて、鞘成分中の上記高導電性カーボンブラックの含有量は、ポリアミドに対し５〜４５重量％の範囲、特に１５〜４０重量％の範囲であることが好ましい。高導電性カーボンブラックの含有量が上記範囲より少ないと、得られるモノフィラメントの導電性が不十分となるため好ましくない。また、高導電性カーボンブラックの含有量が上記範囲を越えると、樹脂の流動性が低下し、得られるモノフィラメントの線径バラツキが大きくなるばかりか、溶融紡糸が困難になるため好ましくない。
【００２３】
高導電性カーボンブラックとポリアミドとの混合は、公知の方法、例えば２軸混練押し出し機やドウミキサーなどで加圧下に混練することにより行うことができる。
【００２４】
また、高導電性カーボンブラックを含有したポリアミド樹脂は、市販品として、高導電性カーボンブラックを約３５重量％含有するカーボンブラックマスター樹脂ペレット（大日本インキ化学工業（株）製品）ＣＡＲＢＯＲＥＸ  ＮＹＬＯＮ  ＹＴ−０１などが知られており、これらを入手して使用することができる。
【００２５】
本発明の導電性複合ポリアミドモノフィラメントの鞘成分に含有されるアイオノマー樹脂とは、常温では架橋構造を形成し、加熱下では熱可塑性の特徴を有するものであり、具体的にはエチレン／メタクリル酸共重合体に亜鉛イオン（以下、Ｚｎ＋＋という）やＮａ＋  などのイオンを配位したものであり、中でもＺｎ＋＋などの２価金属イオンを配位したアイオノマー樹脂が特に好適である。
【００２６】
上記したアイオノマー樹脂は、市販品としてハイミラン（登録商標）（三井・デュポン ポリケミカル株式会社製品）などの種々のグレードが知られており、これを入手して使用することができる。
【００２７】
また、Ｚｎ＋＋イオンタイプのアイオノマー樹脂を含有したポリアミドは、市販品として、アイオノマー樹脂を約２０重量％含有するアミラン（登録商標）（東レ（株）製品）ＵＴＮ１２１およびアイオノマー樹脂を約４０重量％含有するアミラン（登録商標）（東レ（株）製品）ＵＴＮ１４１などが知られており、これらを入手して使用することができる。
【００２８】
本発明の導電性複合ポリアミドモノフィラメントにおいて、鞘成分中のアイオノマー樹脂の含有量は、ポリアミドと高導電性カーボンブラックとの合計１００重量部に対して、０．０５〜５重量部、特に０．２〜４重量部の範囲であることが好ましい。アイオノマー樹脂の量が上記の範囲以下であると、耐摩耗性の改良効果が得られず、また上記の範囲を越えると、原料の紡糸機への押しこみが不安定になり操業性が困難化するため好ましくない。
【００２９】
なお、鞘成分としての組成物を調製するに際しては、必要に応じて乾燥したポリアミドペレットと、アイオノマー樹脂のペレットまたはアイオノマー樹脂を高濃度に含有するマスター樹脂ペレットと、高導電性カーボンブラック粉末、高導電性カーボンブラック含有ポリアミド樹脂ペレットまたは高導電性カーボンブラックを高濃度に含有するカーボンブラックマスター樹脂ペレットとを予め各々計量混合し、または各々計量しながら混合し、１軸エクストルダまたは２軸エクストルダに供給して、使用したポリアミドの融点より２０〜６０℃高い温度で溶融混練した後、エクストルダ先端のノズルから押し出し、冷却水槽に導いて冷却したガットをカットして、アイオノマー樹脂と高導電性カーボンブラックを所定量含有するポリアミドペレットを得ることにより行われる。この場合におけるポリアミド中におけるアイオノマー樹脂と高導電性カーボンブラックの含有量は、モノフィラメントに含有させたい濃度に設定する。
【００３０】
本発明でいう導電性複合ポリアミドモノフィラメントとは、１本の単糸からなる連続糸であるが、必要に応じて複数本合わせて撚糸・熱セットしたもの、および単糸を捻って熱セットしたものを含むものである。
【００３１】
また、このモノフィラメントの断面形状はいかなるものでもよく、例えば丸、楕円、３角、Ｔ、Ｙ、Ｈ、＋、５葉、６葉、７葉、８葉、などの多様形状、正方型、長方型、菱形および繭型などを挙げることができる。また、これらの形状を一部変更してもよい。耐摩耗性、姿勢安定性、平滑性の観点からは、丸断面であることが好ましい。
【００３２】
なお、本発明の導電性複合ポリアミドモノフィラメントの断面直径は、用途によって適宜選択できるが、０．０１〜３ｍｍの範囲が最もよく使用される。
【００３３】
また、本発明の導電性複合ポリアミドモノフィラメントの必要強度は、用途により異なるが、２．０ｃＮ／ｄｔｅｘ以上、また、引張伸度が２０．０％以上であることが好ましい。
【００３４】
本発明の導電性複合ポリアミドモノフィラメントの製造方法は、何ら特殊な方法を必要とせず、公知の芯鞘複合紡糸方法により行なうことができる。
【００３５】
本発明の導電性複合ポリアミドモノフィラメントにおける芯鞘複合比率は、芯成分：鞘成分が重量比率で５０：５０〜９５：５、特に７０：３０〜９４：６の範囲にあることが好ましい。鞘成分の比率が芯成分より多くなると、導電性は向上するものの、モノフィラメントの強度が低下するため好ましくない。一方、鞘成分の比率が上記の範囲より少なくなると、導電性が不十分になるばかりか、耐摩耗性が低下するため好ましくない。
【００３６】
かくして得られた本発明の導電性複合ポリアミドモノフィラメントは、十分な導電性を有し、糸物性も十分であることに加えて、耐摩耗性が優れたものとなることから、各種の工業用織物における帯電防止線材として有用である。
【００３７】
なお、本発明の導電性複合ポリアミドモノフィラメントを、小麦粉や米粉および各種澱紛などの食用粉体の篩分けフィルター用途に供する場合に、導電性ポリアミドの黒色脱落物が食用粉体に混入する恐れがある時は、導電性能が若干低下するものの、これらのモノフィラメントの外層を、さらに導電性カーボンブラックを含まないポリエステル、ポリアミド、ポリオレフィン、エポキシ樹脂、弗素樹脂などの樹脂で被覆（以下、表面被覆という）することにより黒色脱落物の混入防止をすることができる。この場合の表面被覆方法としては、公知の３重芯鞘複合紡糸方法や、コーティング方法などを採用することができる。
【００３８】
本発明の工業用織物は、織物の緯糸および／または経糸の少なくとも一部に、上記の導電性複合ポリアミドモノフィラメントを用いて製織した各種工業用織物である。この工業用織物の織り方としては、用途によって適宜選択することができ、例えば、平織り、綾織り、２重織り、３重織りなど公知の織り方を採用することができる。
【００３９】
本発明の工業用織物は、使用中における帯電による障害を防ぐことができ、かつ耐摩耗性に優れるため、種々の用途に使用することができ、例えば、抄紙機に装着される織物である抄紙ドライヤーキャンバス、小麦粉などの粉体篩分けフィルター、搬送用ベルト、不織布製造時に使用される乾燥および搬送用ベルトなどとして好適に用いることができる。
【実施例】
【００４０】
以下に、実施例を挙げて本発明をさらに詳細に説明する。実施例中の％および部は、特にことわりのない限り重量％および重量部を示す。なお、実施例における屈曲摩耗回数、抵抗値および製糸工程における操業性の評価は次の方法で行った。
【００４１】
［屈曲摩耗回数］
実施例における屈曲摩耗回数は、次のようにして測定した。すなわち、ＪＩＳ  Ｌ−１０９５：１９９９−９．１０．２Ｂ法に準じて、固定されたφ１．０ｍｍの摩擦子（硬質鋼線（ＳＷＰ−Ａ））の上に接触させたモノフィラメントを、前記摩擦子の左右各５５度角度で斜め下に設けたフリーローラー２個（ローラー間距離１００ｍｍ）の下に掛け、別の１個のフリーローラーの上を介して、前記モノフィラメントの一端に０．１９６ｃＮ／ｄｔｅｘの荷重をかけてセットする。次いで、モノフィラメントを摩擦速度１２０往復／分、往復ストローク２５ｍｍで摩擦子に接触往復させて、同一試料につき各１０本のモノフィラメントについて夫々鞘成分に剥離が発生するまでの往復摩耗回数を測定し、その平均値を屈曲摩耗回数とする。なお、耐摩耗性は、本評価における屈曲摩耗回数が大きいほど好ましい。
【００４２】
［抵抗値］
東亜電波工業（株）製、極超絶縁計ＳＭ−１０型を使用して測定した。モノフィラメント試料５ｃｍの両端を、電極間距離が４ｃｍになるように電気抵抗の極めて低いクリンプ（電極）で十分把持し、印加して糸の抵抗値を測定し、次の計算式により抵抗値を求めた。なお、測定時の周囲条件は温度２０℃、湿度６５％とした。
抵抗値（Ω／ｃｍ）＝測定抵抗値（Ω）／電極間距離（ｃｍ）
なお、抵抗値は小さいほうが好ましい。
【００４３】
［操業性］
実施例における操業性は、連続押出し紡糸を行う際の状況を観察し、糸切れおよび、原料の紡糸機への押し込み安定性を次の規準で評価した。
○…全て良好
△…糸切れがややあり、原料押し込みやや不安定性であるが操業可能
×…糸切れが多発し、原料押し込み不安定性であるため操業不可能。
【００４４】
[実施例１〜４，１０〜１３、比較例１〜５]
ナイロン６６（東レ株式会社製品、Ｍ３００１）チップを芯成分とし、ナイロン６チップに対し、ナイロン６ベースのカーボンブラックマスター樹脂ペレット（大日本インキ化学工業株式会社製品、ＣＡＲＢＯＲＥＸ  ＮＹＬＯＮ  ＹＴ−０１）およびアイオノマー樹脂（三井ケミカル社製“ハイミラン”）を、それぞれ表１に示した割合で配合した組成物を鞘成分として、それぞれ２基のエクストルーダーを有する複合紡糸機に供給し、溶融混練をした後に、２８０℃の温度で表１に示した複合比で溶融複合紡糸し、紡出複合糸条を７０℃の冷却浴で冷却固化した後に、引き続き１８０℃の熱風の雰囲気中で４．０倍の延伸を行い、それぞれ直径０．４ｍｍ、円形断面の芯鞘複合型導電性ポリアミドモノフィラメントを得た。
【００４５】
このようにして得られた各芯鞘複合型導電性ポリアミドモノフィラメントの耐摩耗性、抵抗値および製糸工程における操業性について評価した結果を表１に併せて示す。
【００４６】
[実施例５〜９]
実施例３で使用した芯成分のナイロン６６（東レ株式会社製品、Ｍ３００１）チップを、実施例５はナイロン６（東レ株式会社製品、Ｍ１０２１Ｔ）チップに、実施例６はナイロン６１０（東レ株式会社製品、Ｍ２００１）チップに、実施例７はナイロン６１２（ダイセル・デグサ株式会社製品、ＶＥＳＴＡＭＩＤ（ダイアミド）Ｄ１８）チップに、実施例８はナイロン６／６６（東レ株式会社製品、Ｍ６０２１）チップに、実施例９はナイロン６／１２（株式会社エムス昭和電工製品、ＣＲ８）チップに、それぞれ変更した以外は、全て実施例３と同様に行い、それぞれ直径０．４ｍｍ、円形断面の芯鞘複合型導電性ポリアミドモノフィラメントを得た。実施例３と同様に耐摩耗性、抵抗値および製糸工程における操業性について評価した結果を表１に併せて示す。
【００４７】
[実施例１４]
実施例３で使用した鞘成分のナイロン６ベースのカーボンブラックマスター樹脂ペレット（大日本インキ化学工業株式会社製品、ＣＡＲＢＯＲＥＸ  ＮＹＬＯＮ  ＹＴ−０１）のベースポリマを、ナイロン６６（東レ株式会社製品、Ｍ３００１）チップに変更した以外は、全て実施例３と同様に行い、直径０．４ｍｍ、円形断面の芯鞘複合型導電性ポリアミドモノフィラメントを得た。実施例３と同様に耐摩耗性、抵抗値および製糸工程における操業性について評価した結果を表１に併せて示す。
【００４８】
【表１】
2006028703.tif 000002
【００４９】
表１の結果から明らかなように、本発明の導電性複合ポリアミドモノフィラメント（実施例１〜１４）は、優れた導電性を保持すると共に、耐摩耗性が飛躍的に向上したものであり、製造することができる。
【００５０】
[実施例１５]
実施例３で得た芯鞘複合型導電性ポリアミドモノフィラメントを緯糸に用いて２重織りの工業用織物を作製した。この工業用織物を不織布乾燥工程で実用に供したところ、従来の芯鞘複合型導電性ポリアミドモノフィラメント（比較例１のもの）を緯糸に使用した工業用織物に比較して、はるかに耐久性の優れるものであった。
【産業上の利用可能性】
【００５１】
以上説明したように、本発明の導電性複合ポリアミドモノフィラメントは、従来の導電性ポリアミドモノフィラメントに比較して、優れた耐摩耗性および帯電防止性を有していることから、工業用資材、特に工業用織物用資材として有用である。また、本発明の導電性複合ポリアミドモノフィラメントを使用した工業用織物は、耐久性に優れ、帯電防止効果を有するため、例えば、抄紙機に装着される織物である抄紙ドライヤーキャンバス、小麦粉などの粉体篩分けフィルター、搬送用ベルト、不織布製造時に使用される乾燥および搬送用ベルトなどの帯電しやすい工程に使用される各種工業用織物などとして好適に用いることができる。